(57)【要約】【課題】  本発明は、少なくとも樹脂及び２種類の染料を含有する樹脂組成物の粉体における、粉体凝集を抑制する方法の提供を課題とする。【解決手段】  少なくとも樹脂及び２種類の染料を含有する樹脂組成物の粉体における、粉体凝集の抑制方法であって、上記２種類の染料のうち、少なくとも１種類の染料が、アセトンに対する溶解度が０．０１ｇ／１００ｍｌ〜２０ｇ／１００ｍｌの分散染料若しくは油溶性染料である、粉体凝集の抑制方法により、高温下で加熱した場合でも粉体凝集を抑制する方法を提供できた。【選択図】なし【特許請求の範囲】
【請求項１】
少なくとも樹脂及び２種類の染料を含有する樹脂組成物の粉体における、粉体凝集の抑制方法であって、上記２種類の染料のうち、少なくとも１種類の染料が、アセトンに対する溶解度が０．０１ｇ／１００ｍｌ〜２０ｇ／１００ｍｌの分散染料若しくは油溶性染料である、粉体凝集の抑制方法。
【発明の詳細な説明】
【技術分野】
【０００１】
本発明は、少なくとも樹脂及び染料を含有する樹脂組成物の粉体における、粉体凝集の抑制方法に関する。
【背景技術】
【０００２】
染料を含有する樹脂組成物の粉体は、例えば着色材料として、紫外線硬化型インキ、熱硬化型インキ、インクジェットインキ、グラビアインキ、オフセットインキ等の各種インク、液体トナー、転写式ハロゲン化銀感光材料、感熱転写方式の記録材料、記録ペン、光記録媒体材料、接着剤、粉体塗料、粉体トナー等の様々な分野で用いられている。
これらの粉体が含有する着色剤としては、各種の顔料や染料が挙げられる。しかしながら、着色剤として分散染料若しくは油溶性染料を含有する樹脂組成物の粉体は、他の着色剤とは異なり、例えば輸送時、着色材料としての使用時、長期の保存又は経時変化等により、特に高温下での粉体凝集が特徴的に生じることが知られてきたため、その抑制が極めて重大な課題となっている。
この粉体凝集は、樹脂組成物中において均一に溶融又は分散していた染料が、おそらく熱により不均一化し、樹脂組成物の表面に出てしまうことにより、この表面に出た染料間の物理的又は化学的な相互作用によって生じることが示唆された。このような凝集が生じると、粉体の流動性、分散性、又は帯電性等の諸物性を損なうことに繋がるため、粉体凝集の抑制が強く要求されている。
【０００３】
特許文献１には、水性インクジェット記録用インクの原料として、油溶性染料、分散染料から選ばれる疎水性着色剤と天然樹脂であるロジン化合物から作製される着色剤微粒子分散液が開示されている。
また、電子写真方式で用いる乾式の粉体トナーや液体トナーとしては、例えば、特許文献２〜５に様々な種類のものが開示されている。
電子写真方式を用いる昇華転写染色は、例えば下記の特許文献６〜１０に開示されている。
【先行技術文献】
【特許文献】
【０００４】
【特許文献１】特開平８−３４９４１号公報
【特許文献２】特開２０１２−１８２９号公報
【特許文献３】特開平５−２７４７４号公報
【特許文献４】特開平９−７３１９８号公報
【特許文献５】特開平３−１８８６６号公報
【特許文献６】特開平０２−２９５７８７号公報
【特許文献７】特開平０６−０５１５９１号公報
【特許文献８】特開平１０−０５８６３８号公報
【特許文献９】特開２０００−０２９２３８号公報
【特許文献１０】特表２００６−５００６０２号公報
【発明の概要】
【発明が解決しようとする課題】
【０００５】
本発明は、少なくとも樹脂及び２種類の染料を含有する樹脂組成物の粉体における、粉体凝集を抑制する方法の提供を課題とする。
【課題を解決するための手段】
【０００６】
本発明者らは上記課題を解決すべく鋭意研究を行った結果、少なくとも樹脂及び２種類の染料を含有する樹脂組成物の粉体において、上記２種類の染料のうち、少なくとも１種類の染料を、アセトンに対する溶解度が０．０１ｇ／１００ｍｌ〜２０ｇ／１００ｍｌの分散染料若しくは油溶性染料とすることにより、上記の課題を解決できることを見出して本発明を完成させた。すなわち本発明は、以下の（１）〜（４）に関する。
【０００７】
（１）
少なくとも樹脂、及び、少なくとも２種類の染料を含有する樹脂組成物の粉体における粉体凝集の抑制方法であって、上記少なくとも２種類の染料のうち、少なくとも１種類の染料が、アセトンに対する溶解度が０．０１ｇ／１００ｍｌ〜２０ｇ／１００ｍｌの分散染料若しくは油溶性染料である、粉体凝集の抑制方法。
（２）
上記少なくとも２種類の染料のうち、少なくとも１種類の染料が、アセトンに対する溶解度が０．０１ｇ／１００ｍｌ〜２０ｇ／１００ｍｌの分散染料若しくは油溶性染料であり、少なくとも１種類の染料が分散染料、塩基性染料、建染染料、及び溶剤染料よりなる油溶性染料の群から選択される染料である、請求項１に記載の粉体凝集の抑制方法。
（３）
上記少なくとも２種類の染料のうち、少なくとも１種類の染料が、アセトンに対する溶解度が０．０１ｇ／１００ｍｌ〜２０ｇ／１００ｍｌの分散染料若しくは油溶性染料であり、少なくとも１種類の染料が分散染料、塩基性染料、及び溶剤染料よりなる油溶性染料の群から選択される染料である、請求項１に記載の粉体凝集の抑制方法。
（４）
上記少なくとも２種類の染料のうち、少なくとも１種類の染料が、アセトンに対する溶解度が０．０１ｇ／１００ｍｌ〜２０ｇ／１００ｍｌの分散染料若しくは油溶性染料であり、少なくとも１種類の染料が下記式（１）及び式（２）から選択される油溶性染料である、請求項１に記載の粉体凝集の抑制方法。
【０００８】
【化１】
2015057458.tif 000002
【０００９】
【化２】
2015057458.tif 000003
【発明の効果】
【００１０】
本発明により、少なくとも樹脂及び２種類の染料を含有する樹脂組成物の粉体における、紛体凝集を抑制する方法を提供することができた。
【発明を実施するための形態】
【００１１】
以下、本発明について詳細に説明する。特に断りがない限り、本明細書においては実施例等も含めて「部」は質量部を、「％」は質量％をそれぞれ意味する。
本発明は、「少なくとも樹脂及び２種類の染料を含有する樹脂組成物の粉体における、粉体凝集の抑制方法であって、上記２種類の染料のうち、少なくとも１種類の染料が、アセトンに対する溶解度が０．０１ｇ／１００ｍｌ〜２０ｇ／１００ｍｌの分散染料若しくは油溶性染料である、粉体凝集の抑制方法」に関する。換言すると、少なくとも樹脂及び分散染料若しくは油溶性染料から選択される１種類の染料を含有する樹脂組成物の粉体における上記の課題を、さらに１種類の染料を加えて少なくとも２種類以上の染料を含有すること、且つ、それら２種類以上の染料のうち、少なくとも１種類の染料を、アセトンに対する溶解度が０．０１ｇ／１００ｍｌ〜２０ｇ／１００ｍｌの分散染料若しくは油溶性染料とすることにより、上記の課題を解決するものである。
該アセトンに対する溶解度は、好ましくは０．０２ｇ／１００ｍｌ〜１５ｇ／１００ｍｌ、より好ましくは０．０４ｇ／１００ｍｌ〜１０ｇ／１００ｍｌである。
また、樹脂組成物の「粉体」とは、粒子状等の各種の形状を有する粉体の全てを含む意味で使用する。
上記樹脂組成物の粉体が２種類の染料を含有するとき、そのうち１種類の染料が、アセトンに対する溶解度が０．０１ｇ／１００ｍｌ〜２０ｇ／１００ｍｌの分散瀬飲料若しくは油溶性染料であれば、残りの１種類の染料は特に制限されない。この残りの１種類の染料は、下記する各種の染料でもよいし、アセトンに対する溶解度が０．０１ｇ／１００ｍｌ〜２０ｇ／１００ｍｌの分散瀬飲料若しくは油溶性染料でもよい。
上記樹脂組成物の粉体が３種類以上の染料を含有するときは、全ての染料がアセトンに対する溶解度が０．０１ｇ／１００ｍｌ〜２０ｇ／１００ｍｌの分散瀬飲料若しくは油溶性染料でもよいし、３種類以上の染料のうち、１種類のみがアセトンに対する溶解度が０．０１ｇ／１００ｍｌ〜２０ｇ／１００ｍｌの分散瀬飲料若しくは油溶性染料でもよい。このようなときは、複数の種類の染料のうち、半数以上の染料がアセトンに対する溶解度が０．０１ｇ／１００ｍｌ〜２０ｇ／１００ｍｌの分散瀬飲料若しくは油溶性染料であるのが好ましく、アセトンに対する溶解度が０．０１ｇ／１００ｍｌ〜２０ｇ／１００ｍｌの分散瀬飲料若しくは油溶性染料以外の染料は１種類であることがより好ましい。
上記樹脂組成物が、アセトンに対する溶解度が０．０１ｇ／１００ｍｌ〜２０ｇ／１００ｍｌの分散瀬飲料若しくは油溶性染料以外の染料を含有するときは、アセトンに対する溶解度が０．０１ｇ／１００ｍｌ〜２０ｇ／１００ｍｌの分散瀬飲料若しくは油溶性染料と、それ以外の染料の含有量は、前者の総含有量が通常５０〜８０％、好ましくは６０〜８０％であり、後者の総含有量が通常２０％〜５０％、好ましくは２０％〜３０％である。
【００１２】
染料のアセトンに対する溶解度は、２５℃における１００ｍｌのアセトン中に過剰の分散染料若しくは油溶性染料の固体を加え、１時間攪拌した後に、溶解しなかった固体をヌッチェ（ろ過直径７０ｍｍ）、ろ紙（アドバンテック社製、Ｎｏ５C、７０ｍｍ）、吸引びん、及びアスピレーター（アズワン社製、ＡＳＰＩＲＡＴＯＲ  型番ＡＳ−０１、到達真空度０．０９ＭＰａ（２５℃））を用いて減圧ろ別し、濾過残渣の質量を測定することにより決定する。
測定は１染料について少なくとも２回行い、得られた数値の有効数字２桁目を四捨五入した値を、その染料の溶解度とする。また２回の測定値に差が生じたときは、２回の測定で得られた数値を下限値と上限値として記載することにする。
当業者であれば、アセトンに対する溶解度の測定は極めて容易であるが、そのような染料の一例として、イエロー、マゼンタ、シアンの３原色を挙げると、Ｃ．Ｉ．ディスパースイエロー５４、Ｃ．Ｉ．ディスパースレッド６０、Ｃ．Ｉ．ディスパースブルー３５９が、アセトンに対する溶解度が０．０１ｇ／１００ｍｌ〜２０ｇ／１００ｍｌを満たす分散染料若しくは油溶性染料として挙げられる。
【００１３】
上記の樹脂組成物の粉体に含有する２種類の染料のうち、アセトンに対する溶解度が０．０１ｇ／１００ｍｌ〜２０ｇ／１００ｍｌの分散染料若しくは油溶性染料以外の染料の種類は特に制限されない。例えば、反応染料、直接染料、酸性染料、金属錯塩酸性染料又は酸性媒染染料等の水溶性染料；及び、分散染料、塩基性染料、建染染料、溶剤染料等の油溶性染料を含む非水溶性染料；等が挙げられる。これらの中でも分散染料及び塩基性染料、建染染料等の油溶性染料を含む非水溶性染料が好ましく、分散染料及び塩基性染料等の油溶性染料を含む非水溶性染料がより好ましい。
なお、本明細書において「非水溶性染料」とは、水に対して不溶性又は難溶性の染料を意味する。水に対して「難溶性」とは、２５℃の水に対する溶解度が通常０．０１ｇ／リットル以下、好ましくは０．００１ｇ／リットル以下の染料を意味する。
【００１４】
反応染料の具体例としては、例えばＣ．Ｉ．Ｒｅａｃｔｉｖｅ  Ｙｅｌｌｏｗ  ２、３、１８、８１、８４、８５、９５、９９、１０２等のイエロー染料；Ｃ．Ｉ．Ｒｅａｃｔｉｖｅ  Ｏｒａｎｇｅ  ５、９、１２、１３、３５、４５、９９等のオレンジ染料；Ｃ．Ｉ．Ｒｅａｃｔｉｖｅ  Ｂｒｏｗｎ  ２、８、９、１７、３３等のブラウン染料；Ｃ．Ｉ．Ｒｅａｃｔｉｖｅ  Ｒｅｄ  ３、３：１、４、１３、２４、２９、３１、３３、１２５、１５１、２０６、２１８、２２６、２４５等のレッド染料；Ｃ．Ｉ．Ｒｅａｃｔｉｖｅ  Ｖｉｏｌｅｔ  １、２４等のバイオレット染料；Ｃ．Ｉ．Ｒｅａｃｔｉｖｅ  Ｂｌｕｅ  ２、５、１０、１３、１４、１５、１５：１、４９、６３、７１、７２、７５、１６２、１７６等のブルー染料；Ｃ．Ｉ．Ｒｅａｃｔｉｖｅ  Ｇｒｅｅｎ  ５、８、１９等のグリーン染料；Ｃ．Ｉ．Ｒｅａｃｔｉｖｅ  Ｂｌａｃｋ  １、８、２３、３９等のブラック染料；等が挙げられる。
【００１５】
直接染料の具体例としては、例えばＣ．Ｉ．ダイレクトイエロー４、５、１１、１２、５０、８６、８７、１２７、１３０、１３２、１４２、１４７、１５３等のイエロー染料；Ｃ．Ｉ．ダイレクトオレンジ１５、３４、３９、１０２等のオレンジ染料；Ｃ．Ｉ．ダイレクトブラウン１９５、２０９、２１０等のブラウン染料；Ｃ．Ｉ．ダイレクトレッド８１、８９、２２４、２２５、２２６、２２７、２３９、２４３、２５２、２５５等のレッド染料；Ｃ．Ｉ．ダイレクトバイオレット９、５１、６６等のバイオレット染料；Ｃ．Ｉ．ダイレクトブルー８６、８７、１０８、１９９、２００、２０２、２１８、２３７、２４８、２６７、２７３、２７９、２８１等のブルー染料；Ｃ．Ｉ．ダイレクトグリーン５９、８０等のグリーン染料；Ｃ．Ｉ．ダイレクトブラック１９
、２２、１１２、１１７、１６１、１７０、１７１等のブラック染料；等が挙げられる。
【００１６】
酸性染料の具体例としては、例えばＣ．Ｉ．Ａｃｉｄ  Ｙｅｌｌｏｗ  １、３、１１、１７、１８、１９、２３、２５、３６、３８、４０、４０：１、４２、４４、４９、５９、５９：１、６１、６５、７２、７３、７９、９９、１０４、１１０、１５９、１６９、１７６、１８４、１９３、２００、２０４、２０７、２１５、２１９、２１９：１、２２０、２３０、２３２、２３５、２４１、２４２、２４６等のイエロー染料；Ｃ．Ｉ．  Ａｃｉｄ  Ｏｒａｎｇｅ  ３、７、８、１０、１９、２４、５１、５６、６７、７４、８０、８６、８７、８８、８９、９４、９５、１０７、１０８、１１６、１２２、１２７、１４０、１４２、１４４、１４９、１５２、１５６、１６２、１６６、１６８等のオレンジ染料；Ｃ．Ｉ．Ａｃｉｄ  Ｂｒｏｗｎ  ２、４、１３、１４、１９、２８、４４、１２３、２２４、２２６、２２７、２４８、２８２、２８３、２８９、２９４、２９７、２９８、３０１、３５５、３５７、４１３等のブラウン染料；Ｃ．Ｉ．Ａｃｉｄ  Ｒｅｄ  １、６、８、９、１３、１８、２７、３５、３７、５２、５４、５７、７３、８２、８８、９７、９７：１、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５等のレッド染料；Ｃ．Ｉ．Ａｃｉｄ  Ｖｉｏｌｅｔ  １７、１９、２１、４２、４３、４７、４８、４９、５４、６６、７８、９０、９７、１０２、１０９、１２６等のバイオレット染料；Ｃ．Ｉ．Ａｃｉｄ  Ｂｌｕｅ  １、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７７：１、２７８、２７９、２８０、２８４、２９０、２９６、２９８、３００、３１７、３２４、３３３、３３５、３３８、３４２、３５０等のブルー染料；Ｃ．Ｉ．Ａｃｉｄ  Ｇｒｅｅｎ  ９、１２、１６、１９、２０、２５、２７、２８、４０、４３、５６、７３、８１、８４、１０４、１０８、１０９等のグリーン染料；Ｃ．Ｉ．Ａｃｉｄ  Ｂｌａｃｋ  １、２、３、２４、２４：１、２６、３１、５０、５２、５２：１、５８、６０、６３、１０７、１０９、１１２、１１９、１３２、１４０、１５５、１７２、１８７、１８８、１９４、２０７、２２２等のブラック染料；等が挙げられる。
【００１７】
金属錯塩酸性染料の具体例としては、例えばＣ．Ｉ．アシッドイエロー５９、１１１、１１２、１１６、１６１等のイエロー染料；Ｃ．Ｉ．アシッドオレンジ８２、８７、C.I.アシッドオレンジ８８、C.I.アシッドオレンジ９５、C.I.アシッドオレンジ１２２、C.I.アシッドオレンジ１４７等のオレンジ染料；Ｃ．Ｉ．アシッドレッド２０９、２１１、２１５、２１６、２１７、２５６、２６２、３１７、３５５等のレッド染料；、Ｃ．Ｉ．アシッドバイオレット６６、７５、１１６等のバイオレット染料；Ｃ．Ｉ．アシッドブルー１６７、１６８、１７１、２３４、２５０、２７６等のブルー染料；Ｃ．Ｉ．アシッドブラウン３０、４４、４５、４６、２２４、２８２、２８３、２９４、２９５、２９６、２９７、３３３、３５２、３５３、３６９、３６８等のブラウン染料；Ｃ．Ｉ．アシッドグリーン４３、６０、７６、７７、８０等のグリーン染料；Ｃ．Ｉ．アシッドブラック５２：１、１０７、１１０、１３２、１５５、１７９等のブラック染料；等を挙げることができる。
【００１８】
酸性媒染染料の具体例としては、例えばＣ．Ｉ．モルダントイエロー５、８、１０、１６、２０、２６、３０、３１、３３、４２、４３、４５、５０、５６、６１、６２、６５等のイエロー染料；Ｃ．Ｉ．モルダントオレンジ３、４、５、８、１２、１３、１４、２０、２１、２３、２４、２８、２９、３２、３４、３５、３６、３７、４２、４３、４７、４８等のオレンジ染料；Ｃ．Ｉ．モルダントレッド１、２、３、４、９、１１、１２、１４、１７、１８、１９、２２、２３、２４、２５、２６、３０、３２、３３、３６、３７、３８、３９、４１、４３、４５、４６、４８、５３、５６、６３、７１、７４、８５、８６、８８、９０、９４、９５等のレッド染料；Ｃ．Ｉ．モルダントバイオレット２、４、５、７、１４、２２、２４、３０、３１、３２、３７、４０、４１、４４、４５、４７、４８、５３、５８等のバイオレット染料；Ｃ．Ｉ．モルダントブルー２、３、７、８、９、１２、１３、１５、１６、１９、２０、２１、２２、２３、２４、２６、３０、３１、３２、３９、４０、４１、４３、４４、４８、４９、５３、６１、７４、７７、８３、８４等のブルー染料；Ｃ．Ｉ．モルダントグリーン１、３、４、５、１０、１５、１９、２６、２９、３３、３４、３５、４１、４３、５３等のグリーン染料；等が挙げられる。
【００１９】
塩基性染料の具体例としては、例えばＣ．Ｉ．Ｂａｓｉｃ  Ｙｅｌｌｏｗ  １、２、１１、２８、５１、５７、８７等のイエロー染料；Ｃ．Ｉ．Ｂａｓｉｃ  Ｏｒａｎｇｅ  ２、１４、２１、２４、３１等のオレンジ染料；Ｃ．Ｉ．Ｂａｓｉｃ  Ｂｒｏｗｎ  １、１６、１７等のブラウン染料；Ｃ．Ｉ．Ｂａｓｉｃ  Ｒｅｄ  １、２、５、９、１２、１３、１４、１５、１８、２２、２７、２９、３５、３６、４０、５１、７６、１１８等のレッド染料；Ｃ．Ｉ．Ｂａｓｉｃ  Ｖｉｏｌｅｔ  １、２、３、４、７、１０、１４、１５、２０、２７等のバイオレット染料；Ｃ．Ｉ．Ｂａｓｉｃ  Ｂｌｕｅ  １、３、５、７、９、１６、２２、２４、２５、２６、２８、２９、６４、９９、１１７等のブルー染料；Ｃ．Ｉ．Ｂａｓｉｃ  Ｇｒｅｅｎ  １、４、５等のグリーン染料；Ｃ．Ｉ．Ｂａｓｉｃ  Ｂｌａｃｋ  ２等のブラック染料；等が挙げられる。
【００２０】
建染染料の具体例としては、例えばＣ．Ｉ．バット  イエロー２、４、１０、２０、３３等のイエロー染料；Ｃ．Ｉ．バット  オレンジ１、２、３、５、７、９、１３、１５等のオレンジ染料；Ｃ．Ｉ．バット  レッド１、２、１０、１３、１５、１６、４１、６１等のレッド染料；Ｃ．Ｉ．バット  バイオレット１、２、９、１３、２１等のバイオレット染料；Ｃ．Ｉ．バット  ブルー１、３、４、５、６、８、１２、１４、１８、１９、２０、２９、３５、４１等のブルー染料；Ｃ．Ｉ．バット  グリーン１、２、３、４、８、９等のグリーン染料；Ｃ．Ｉ．バット  ブラウン１、３、２５、４４、４６等のブラウン染料；Ｃ．Ｉ．バット  ブラック１、８、９、１３、１４
、２０ 、２５ 、２７、２９、３６、５６ 、５７、５９、６０等のブラック染料；等が挙げられる。
【００２１】
分散染料の具体例としては、例えばＣ．Ｉ．ディスパースイエロー３、４、５、７、８、９、１３、２３、２４、３０、３３、３４、３９、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１１４、１１６、１１８、１１９、１２２、１２４、１２６、１３５、１４０、１４１、１４９、１６０、１６２、１６３、１６４、１６５、１７９、１８０、１８２、１８３、１８６、１９２、１９８、１９９、２００、２０２、２０４、２１０、２１１、２１５、２１６、２１８、２２４、２３７等のイエロー染料；Ｃ．Ｉ．ディスパースオレンジ１、１：１、３、５、７、１１、１３、１７、２０、２１、２３、２５、２５：１、２９、３０、３１、３２、３３、３７、３８、４２、４３、４４、４５、４７、４８、４９、５０、５３、５４、５５、５６、５７、５８、５９、６１、６６、７１、７３、７６、７８、８０、８６、８９、９０、９１、９３、９６、９７、１１８、１１９、１２７、１３０、１３９、１４２等のオレンジ染料；Ｃ．Ｉ．ディスパースレッド１、４、５、７、１１、１２、１３、１５、１７、２７、４３、４４、５０、５２、５３、５４、５５、５５:１、５６、５８、５９、６０、６５、７０、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５８、１５９、１６４、１６７、１６９、１７７、１７９、１８１、１８３、１８４、１８５、１８８、１８９、１９０、１９０：１、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８３、２８８、２９８、３０２、３０３、３１０、３１１、３１２、３２０、３２３、３２４、３２８、３５９等のレッド染料；Ｃ．Ｉ．ディスパースバイオレット１、４、８、１１、１７、２３、２６、２７、２８、２９、３１、３３、３５、３６、３８、４０、４３、４６、４８、５０、５１、５２、５６、５７、５９、６１、６３、６９、７７，９７等のバイオレット染料；Ｃ．Ｉ．ディスパースグリーン９等のグリーン染料；Ｃ．Ｉ．ディスパースブラウン１、２、４、９、１３、１９等のブラウン染料；Ｃ．Ｉ．ディスパースブルー３、５、７、９、１４、１６、１９、２０、２６、２６：１、２７、３５、４３、４４、５４、５５、５６、５８、６０、６０：１、６２、６４、６４：１、７１、７２、７２：１、７３、７３：１、７５、７７、７９、７９：１、８１、８１：１、８２、８３、８７、９１、９３、９４、９５、６４：１、９６、１０２、１０６、１０８、１１２、１１３、１１５、１１８、１２０、１２２、１２５、１２８、１３０、１３１、１３９、１４１、１４２、１４３、１４５、１４６、１４８、１４９、１５３、１５４、１５８、１��５、１６５：１、１６５：２、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６６、２６７、２７０、２８１、２８４、２８５、２８７、２８８、２９１、２９３、２９５、２９７、３０１、３１５、３３０、３３３、３３４、３４１、３５３、３５４、３５８、３５９、３６０、３６４、３６５、３６８等のブルー染料；Ｃ．Ｉ．ディスパースブラック１、３、１０、２４等のブラック染料が挙げられる。
【００２２】
溶剤染料の具体例としては、例えばＣ．Ｉ．ソルベントイエロー９、１７、１９、２１、２４、３１、３５、４３、４４、５８、６１、８０、９３、１００、１０２、１０３、１０５、１１２、１１４、１６２、１６３等のイエロー染料；Ｃ．Ｉ．ソルベントオレンジ１、６７等のオレンジ染料；Ｃ．Ｉ．ソルベントレッド１、３、８、２３、２４、２５、２７、３０、４９、８１、８２、８３、８４、１００、１０９、１２１、１４６等のレッド染料；Ｃ．Ｉ．ソルベントバイオレット８、２１等のバイオレット染料；Ｃ．Ｉ．ソルベントブルー２、３、１１、２５、３６、５５、６３、８３、１０５、１１１等のブルー染料；Ｃ．Ｉ．ソルベントグリーン３等のグリーン染料；Ｃ．Ｉ．ソルベントブラウン３等のブラウン染料；Ｃ．Ｉ．ソルベントブラック３、５、７、２２、２７、２９等のブラック染料；等がそれぞれ挙げられる。
【００２３】
上記の染料は、いずれも単独で使用してもよい。また、望みの色調を得る目的等により、２種類以上を併用（配合）してもよい。
例えば、ブラックインクの調製においては、ブルー染料を主体にオレンジ染料、及びレッド染料を適宜配合してブラック色に調色し、これをブラック染料として用いることができる。また、例えばブルー、オレンジ、レッド、バイオレット、又はブラック等の色調を、望みの色調に微調製する目的等で複数の染料を配合してもよい。
但し、このように複数の染料を併用するときであっても、上記樹脂組成物の粉体が含有する染料のうち、少なくとも１種類の染料は、アセトンに対する溶解度が０．０１ｇ／１００ｍｌ〜２０ｇ／１００ｍｌの分散染料若しくは油溶性染料である。
【００２４】
上記染料のうち、樹脂組成物の表面への出やすさには差があり、分散染料や油溶性染料は表面に出やすいため、結果として粉体凝集を生じやすい。また、分散染料や油溶性染料の中でも昇華性を有する染料は、より一層樹脂組成物の表面に出やすい。このため、粉体凝集の抑制効果は、これらの染料を含有する樹脂組成物の粉体において、極めて良好に発揮される。
【００２５】
上記樹脂組成物の粉体が含有する樹脂としては、特に制限はなく、染料と混合することが可能なものであれば、公知の樹脂の中から使用目的に応じて適宜選択することができる。
その具体例としては、例えば、スチレン又はスチレン誘導体の重合体、スチレン系共重合体、ポリメチルメタクリレート、ポリブチルメタクリレート、ポリ塩化ビニル、ポリ酢酸ビニル、ポリエチレン、ポリプロピレン、ポリエステル、エポキシ樹脂、エポキシポリオール樹脂、ポリウレタン、ポリアミド、ポリビニルブチラール、ポリアクリル酸樹脂、ロジン、変性ロジン、テルペン樹脂、脂肪族炭化水素樹脂、脂環族炭化水素樹脂、芳香族系石油樹脂、塩素化パラフィン、パラフィンワックス等が挙げられる。
上記した樹脂は、いずれも単独で使用してもよいし、２種類以上を併用してもよい。
【００２６】
上記スチレン又はスチレン誘導体の重合体としては、例えば、ポリスチレン、ポリｐ−クロロスチレン、ポリビニルトルエン等が挙げられる。
上記スチレン系共重合体としては、例えば、スチレン−ｐ−クロロスチレン共重合体、スチレン−プロピレン共重合体、スチレン−ビニルトルエン共重合体、スチレン−ビニルナフタリン共重合体、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体等）、スチレン−メタクリル酸エステル共重合体（スチレン−メタクリル酸メチル共重合体、スチレン−メタクリル酸エチル共重合体、スチレン−メタクリル酸ブチル共重合体等）、スチレン−α−クロルメタクリル酸メチル共重合体、スチレン−
アクリロニトリル共重合体、スチレン−ビニルメチルケトン共重合体、スチレン−ブタジエン共重合体、スチレン−イソプレン共重合体、スチレン−アクリロニトリル−インデン共重合体、スチレン−マレイン酸共重合体、スチレン−マレイン酸エステル共重合体等が挙げられる。
【００２７】
上記樹脂の市販品の一例としては、ポリエステルとして知られる三菱レーヨン株式会社製のダイヤクロン  ＦＣ−６８４、ダイヤクロン  ＦＣ−１２２４、ダイヤクロン  ＦＣ−３１６等；スチレン−アクリル酸エステル共重合体として知られる三井化学株式会社製のＣＰＲ−１００、ＣＰＲ−２５０、ＣＰＲ−３９０等；等が挙げられる。
【００２８】
上記樹脂組成物の粉体の用途としては特に制限は無く、例えば紫外線硬化型インキ、熱硬化型インキ、インクジェットインキ、グラビアインキ、オフセットインキ等の印刷インクや液体トナーが含有する着色材料；転写式ハロゲン化銀感光材料；感熱転写方式の記録材料；記録ペン、光記録媒体材料、接着剤等が含有する着色材料；粉体塗料、粉体トナー等が含有する着色材料；等の用途が挙げられる。これらの用途の中では、紫外線硬化型インキ、熱硬化型インキ、インクジェットインキ、グラビアインキ、オフセットインキ等の印刷インクや液体トナー；粉体塗料、粉体トナー；等が含有する、各着色材料としての用途が好ましく、液体トナーに含まれる粉体の着色樹脂組成物、粉体塗料、粉体トナー等が挙げられる。
【００２９】
上記樹脂組成物の粉体が含有する染料の総含有量は特に制限はなく、目的に応じて適宜選択することができる。その目安としては、該粉体の総質量に対して通常１〜４０％、好ましくは２〜３５％である。
染料の総含有量が１％未満であると着色材料として十分な性能が発揮できず、４０％を超えると該粉体中での染料の溶融又は分散不良が生じ、粉体凝集の抑制が困難になる。
【００３０】
上記樹脂組成物の粉体は、上記の通り各種の用途に使用することができる。このため、該樹脂組成物の粉体は、その使用用途に応じて樹脂以外の添加剤を含有してもよい。
添加剤の一例として粉体トナーを挙げると、例えばワックス、荷電制御剤、外添剤等の添加剤が挙げられる。これらの種類、樹脂組成物の粉体の総質量中における含有量、及び、これらの添加剤を含有する粉体トナーの製造方法等については、いずれも公知の先行技術文献に記載されている。上記樹脂組成物の粉体を、粉体トナーとして用いるときは、公知の先行技術文献に基づき粉体トナーとして調製すればよく、他の用途に使用するときも、同様に調製すればよい。
上記樹脂組成物の粉体は、そのような添加剤を含有するときであっても、十分な凝集抑制効果を発揮する。
【００３１】
本発明の粉体凝集の抑制方法は、特に高温下での輸送時、使用時、又は保存時等において、樹脂組成物の粉体の表面上に染料が出てくる現象を抑制することができる。このため、上記樹脂組成物の粉体凝集の抑制が可能となり、耐熱安定性、経時安定性が極めて高い、各種の用途に応用が可能な高品質の樹脂組成物の粉体を提供できる。
【実施例】
【００３２】
以下実施例により本発明をさらに詳細に説明するが、これらの実施例により本発明が限定されるものではない。
実施例中、平均粒子径は、精密粒度分布測定装置「Ｍｕｌｉｔｉｓｉｚｅｒ  ３（ベックマン・コールター株式会社製）」を用いて測定した。
【００３３】
上記樹脂組成物の粉体の一例として、粉体トナーを調製し、その凝集の抑制効果を試験した。
【００３４】
［調製例１］
（工程１）
三菱レイヨン株式会社製のダイヤクロンＦＣ−３１６（１０５部）、カヤセットイエローA‐G（日本化薬株式会社製、Ｃ．Ｉ．ディスパースイエロー５４：５部）、下記式（１）で表される染料（５部）、ボントロン  Ｅ−８４（１部）、カルナバワックスＣ１（４部）をヘンシェルミキサーに入れ、３０ｍ／秒の回転速度で１０分間予備混合した後、二軸押出機により溶融混練した。得られた溶融混練物を粉砕・分級機を用いて粉砕・分級することにより、平均粒子径が７．８μｍのトナー母粒子を得た。
なお、下記式（１）で表される染料は、特開平６−１８４４８１号に記載の方法で合成した。
【００３５】
【化１】
2015057458.tif 000004
【００３６】
（工程２）
調製例１（工程１）で得られたトナー母粒子（１００部）、クラリアントジャパン社製のＨ０５ＴＭ（１．５部）、キャボット社製のＴＧ−８１１Ｆ（１．５部）、チタン工業社製のＳＷ−１００（１．０部）をヘンシェルミキサーに入れ、３０ｍ／秒の回転速度で１０分間撹拌し、イエロートナーを調製した。
【００３７】
［調製例２］
（工程１）
三菱レイヨン株式会社製のダイヤクロンＦＣ−３１６（９６部）、Ｃ．Ｉ．ディスパースブルー３５９（１１．５部）、下記式（２）で表される染料（３部）、ボントロン  Ｅ−８４（１部）、カルナバワックスＣ１（４部）をヘンシェルミキサーに入れ、３０ｍ／秒の回転速度で１０分間予備混合した後、二軸押出機により溶融混練した。得られた溶融混練物を粉砕・分級機を用いて粉砕・分級することにより、平均粒子径が７．５μｍのトナー母粒子を得た。
なお、下記式（２）で表される染料は、特開平６−２２８４４４号に記載の方法で合成した。
【００３８】
【化２】
2015057458.tif 000005
【００３９】
（工程２）
調製例２（工程１）で得られたトナー母粒子（１００部）、クラリアントジャパン社製のＨ０５ＴＭ（１．５部）、キャボット社製のＴＧ−８１１Ｆ（１．５部）、チタン工業社製のＳＷ−１００（１．０部）をヘンシェルミキサーに入れ、３０ｍ／秒の回転速度で１０分間撹拌し、シアントナーを調製した。
【００４０】
［調製例３］
（工程１）
三菱レイヨン株式会社製のダイヤクロンＦＣ−３１６（１０５部）、カヤセットイエローA‐G（日本化薬株式会社製、Ｃ．Ｉ．ディスパースイエロー５４：５部）、ボントロン  Ｅ−８４（１部）、カルナバワックスＣ１（４部）をヘンシェルミキサーに入れ、３０ｍ／秒の回転速度で１０分間予備混合した後、二軸押出機により溶融混練した。得られた溶融混練物を粉砕・分級機を用いて粉砕・分級することにより、平均粒子径が７．８μｍのトナー母粒子を得た。
【００４１】
（工程２）
調製例３（工程１）で得られたトナー母粒子（１００部）、クラリアントジャパン社製のＨ０５ＴＭ（１．５部）、キャボット社製のＴＧ−８１１Ｆ（１．５部）、チタン工業社製のＳＷ−１００（１．０部）をヘンシェルミキサーに入れ、３０ｍ／秒の回転速度で１０分間撹拌し、染料を１種類しか含まない比較用のイエロートナーを得た。
【００４２】
［調製例４］
（工程１）
三菱レイヨン株式会社製のダイヤクロンＦＣ−３１６（９６部）、日本化薬株式会社製のＣ．Ｉ．ディスパースブルー３５９（１１．５部）、ボントロン  Ｅ−８４（１部）、カルナバワックスＣ１（４部）をヘンシェルミキサーに入れ、３０ｍ／秒の回転速度で１０分間予備混合した後、二軸押出機により溶融混練した。得られた溶融混練物を粉砕・分級機を用いて粉砕・分級することにより、平均粒子径が７．８μｍのトナー母粒子を得た。
【００４３】
（工程２）
調製例４（工程１）で得られたトナー母粒子（１００部）、クラリアントジャパン社製のＨ０５ＴＭ（１．５部）、キャボット社製のＴＧ−８１１Ｆ（１．５部）、チタン工業社製のＳＷ−１００（１．０部）をヘンシェルミキサーに入れ、３０ｍ／秒の回転速度で１０分間撹拌し、染料を１種類しか含まない比較用のシアントナーを得た。
【００４４】
上記のようにして調製した各樹枝組成物の粉体が含有する各染料の、アセトンに対する溶解度を下記表１に示す。
下記表1中の略号は、以下の意味を有する。
ＤｓＹ  ５４：Ｃ．Ｉ．ディスパースイエロー５４。
ＤｓＢ  ３５９：Ｃ．Ｉ．ディスパースブルー３５９。
【００４５】
【表１】
2015057458.tif 000006
【００４６】
上記のようにして調製した各粉体トナーの凝集性を下記方法に基づいて評価した。その結果を表２に示す。
【００４７】
［凝集性評価試験］
５０ｍｌのガラス管瓶（日電理化硝子社製、SV−５０A）、にトナーを５．０ｇ秤量し、キャップ蓋をして密閉し、下記４条件で２４時間保管した後、室温に戻るまで静置した。その後、キャップ蓋を開けてガラス管瓶を逆さまにし、各粉体トナーの排出状態、及び粉体の凝集塊の有無を、それぞれ下記Ａ〜Ｃの評価基準に従って評価した。
条件１：室温（２５℃）下で２４時間保管。
条件２：４０℃±１℃の恒温器に入れ、２４時間保管。
条件３：５０℃±１℃の恒温器に入れ、２４時間保管。
条件４：６０℃±１℃の恒温器に入れ、２４時間保管。
【００４８】
[凝集性評価基準]
Ａ：逆さまにした直後に、中のトナーが自然落下により排出される。
Ｂ：逆さまにしてもすぐには排出されないが、３０秒〜１分以内に自然落下して排出される。
Ｃ：逆さまにして１分以上経っても自然落下しない。
粉体が凝集するほど自然落下しにくくなるため、自然落下までの時間が短い方が、粉体凝集が生じていないことを意味し、優れた状態である。
【００４９】
[凝集塊の有無]
Ａ：自然落下した粉体に凝集塊は見当たらない。
Ｂ：自然落下した粉体は僅かに塊状になっているが、指で押すとすぐに紛状に戻る。
Ｃ：落下した粉体には凝集塊があり、指で押しても紛状には戻らない。
粉体が凝集塊を生じないほど優れた状態であることを意味する。
【００５０】
【表２】
2015057458.tif 000007
【００５１】
表２から明らかなように、本発明の粉体トナーは、凝集性及び凝集塊の形成のいずれの面からも粉体凝集が低減されており、粉体凝集の抑制効果を有することが明らかとなった。
【００５２】
以下に、調製例５〜１５として、樹脂組成物の粉体の調製例を記載する。各調製例において用いたミキサーは、象印マホービン株式会社製のＢＭ−ＲＳ０８である。
【００５３】
［調製例５］
三菱レイヨン株式会社製のダイヤクロンＦＣ−３１６（５０．０部）、カヤセットイエローA‐G（日本化薬株式会社製、Ｃ．Ｉ．ディスパースイエロー５４：２．４部）、上記式（１）で表される染料（２．４部）を２２０℃に加熱したホットプレート上でメルトブレンドした。冷却後、得られた混練物をミキサーで粉砕することにより、樹脂組成物の紛体を得た。
【００５４】
［調製例６］
三菱レイヨン株式会社製のダイヤクロンＦＣ−３１６（３６．０部）、日本化薬株式会社製のＣ．Ｉ．ディスパースブルー３５９（２．５部）、上記式（２）で表される染料（１．５部）を２２０℃に加熱したホットプレート上でメルトブレンドした。冷却後、得られた混練物をミキサーで粉砕することにより、樹脂組成物の紛体を得た。
［調製例７］
三菱レイヨン株式会社製のダイヤクロンＦＣ−３１６（５２．５部）、Ｃ．Ｉ．ディスパースレッド６０（日本化薬株式会社製：３．０部）、Ｃ．Ｉ．ディスパースレッド９２（日本化薬株式会社製：２．０部）を２２０℃に加熱したホットプレート上でメルトブレンドした。冷却後、得られた混練物をミキサーで粉砕することにより、樹脂組成物の紛体を得た。
［調製例８］
三菱レイヨン株式会社製のダイヤクロンＦＣ−３１６（５２．５部）、Ｃ．Ｉ．ディスパースレッド６０（日本化薬株式会社製：３．０部）、Ｃ．Ｉ．ディスパースレッド７４（日本化薬株式会社製：２．０部）を２２０℃に加熱したホットプレート上でメルトブレンドした。冷却後、得られた混練物をミキサーで粉砕することにより、樹脂組成物の紛体を得た。
［調製例９］
三菱レイヨン株式会社製のダイヤクロンＦＣ−３１６（５２．５部）、Ｃ．Ｉ．ディスパースブルー３５９（日本化薬株式会社製：２．５部）、式（１）で表される染料（２．５部）を２２０℃に加熱したホットプレート上でメルトブレンドした。冷却後、得られた混練物をミキサーで粉砕することにより、樹脂組成物の紛体を得た。
［調製例１０］
三菱レイヨン株式会社製のダイヤクロンＦＣ−３１６（５２．０部）、Ｃ．Ｉ．ディスパースブルー３５９（日本化薬株式会社製：１．５部）、カヤセットイエローA‐G（日本化薬株式会社製、Ｃ．Ｉ．ディスパースイエロー５４：２．０部）、式（１）で表される染料（４．０部）を２２０℃に加熱したホットプレート上でメルトブレンドした。冷却後、得られた混練物をミキサーで粉砕することにより、樹脂組成物の紛体を得た。
［調製例１１］
三菱レイヨン株式会社製のダイヤクロンＦＣ−３１６（５２．０部）、カヤセットイエローA‐G（日本化薬株式会社製、Ｃ．Ｉ．ディスパースイエロー５４：２．０部）、式（１）で表される染料（２．０部）、式（２）で表される染料（１．５部）を２２０℃に加熱したホットプレート上でメルトブレンドした。冷却後、得られた混練物をミキサーで粉砕することにより、樹脂組成物の紛体を得た。
［調製例１２］
三菱レイヨン株式会社製のダイヤクロンＦＣ−３１６（４５．８部）、Ｃ．Ｉ．ディスパースブルー３５９（日本化薬株式会社製：２．１部）、式（２）で表される染料（１．３部）、Ｃ．Ｉ．ソルベントブルー６３（日本化薬株式会社製：０．９部）で表される染料（１．５部）を２２０℃に加熱したホットプレート上でメルトブレンドした。冷却後、得られた混練物をミキサーで粉砕することにより、樹脂組成物の紛体を得た。
［調製例１３］
三菱レイヨン株式会社製のダイヤクロンＦＣ−３１６（５２．５部）、カヤセットイエローA‐G（日本化薬株式会社製、Ｃ．Ｉ．ディスパースイエロー５４：５．０部）を２２０℃に加熱したホットプレート上でメルトブレンドした。冷却後、得られた混練物をミキサーで粉砕することにより、比較用の樹脂組成物の紛体を得た。
【００５５】
［調製例１４］
三菱レイヨン株式会社製のダイヤクロンＦＣ−３１６（４８．０部）、日本化薬株式会社製のＣ．Ｉ．ディスパースブルー３５９（６．５部）を２２０℃に加熱したホットプレート上でメルトブレンドした。冷却後、得られた混練物をミキサーで粉砕することにより、比較用の樹脂組成物の紛体を得た。
【００５６】
［調製例１５］
三菱レイヨン株式会社製のダイヤクロンＦＣ−３１６（５２．５部）、カヤセットイエローA‐H（日本化薬株式会社製、Ｃ．Ｉ．ディスパースイエロー１６０：２．５部）、式（２）で表される染料（２．５部）を２２０℃に加熱したホットプレート上でメルトブレンドした。冷却後、得られた混練物をミキサーで粉砕することにより、比較用の樹脂組成物の紛体を得た。
【００５７】
上記のようにして調製した各樹枝組成物の粉体が含有する各染料の、アセトンに対する溶解度を下記表３に示す。下記表１中、「＜０．０１」は、アセトンに対する溶解度が０．０１ｇ／１００ｍｌ未満を意味する。
下記表1中の略号は、以下の意味を有する。
ＤｓＹ５４：Ｃ．Ｉ．ディスパースイエロー５４。
ＤｓＲ６０：Ｃ．Ｉ．ディスパースレッド６０。
ＤｓＲ７４：Ｃ．Ｉ．ディスパースレッド７４。
ＤｓＲ９０：Ｃ．Ｉ．ディスパースレッド９０。
ＤｓＢ３５９：Ｃ．Ｉ．ディスパースブルー３５９。
ＳｖＢ６３：Ｃ．Ｉ．ソルベントブルー６３。
【００５８】
【表３】
2015057458.tif 000008
【００５９】
上記のようにして調製した各樹脂組成物の粉体のブリード性を下記方法に基づいて評価した。その結果を表４に示す。
【００６０】
［ブリード性試験］
５０ｍｌのガラス管瓶（日電理化硝子社製、SV−５０A）、に樹脂組成物の粉体をそれぞれ５．０ｇ秤量し、キャップ蓋をして密閉し、下記２条件で保管した後、室温に戻るまで静置した。その後、各樹脂組成物の粉体の電子顕微鏡（日立ハイテクノロジーズ株式会社製、Ｓ−４８００形電界放出形走査電子顕微鏡）写真からブリードアウトの有無を、それぞれ下記Ａ〜Ｄの評価基準で評価した。
条件１：室温（２５℃）下で２４時間保管。
条件２：６０℃±１℃の恒温器に入れ、２４時間保管。
【００６１】
［評価基準]
Ａ：ブリードアウトした固体がほとんど観測されない。
Ｂ：ブリードアウトした固体が観測されるが、１μｍ未満の小さな固体がほとんどである。
Ｃ：ブリードアウトした固体が観測されるが、１μｍ以上３μｍ未満の中型の固体が多数観測される。
Ｄ：ブリードアウトした固体が非常に多く、３μｍ以上の大きな固体が数多観測される。
【００６２】
【表４】
2015057458.tif 000009
【００６３】
表４から明らかなように、本発明の粉体は、高温下におけるブリードアウトの抑制効果を有することが明らかとなった。また、ブリードアウトの評価結果がＡからＤへと悪化するのに伴い、凝集性及び凝集塊の状態も悪化し、ブリードアウトと凝集性には相関があることが確認された。
【産業上の利用可能性】
【００６４】
本発明の粉体凝集の抑制方法は、各種の用途に使用可能な、染料を含有する樹脂組成物の粉体の凝集を抑制できるため極めて有用である。